СПОСОБ ГИДРАВЛИЧЕСКОГО ИНЪЕКТИРОВАНИЯ ГИДРОИЗОЛЯЦИОННОГО СОСТАВА ПРИ ПРОВЕДЕНИИ РАБОТ ПО ВНУТРИГРУНТОВОЙ ЗАЩИТЕ СТРОИТЕЛЬНЫХ ОБЪЕКТОВ (ВАРИАНТЫ)

1. Способ гидравлического инъектирования гидроизоляционного состава при проведении работ по внутригрунтовой защите строительных объектов, включающий предварительное бурение шпуров в гидроизолируемом массиве и инъектирование в них гидроизоляционного состава под давлением, отличающийся тем, что для инъектирования используют гидроизоляционный состав, включающий сухие компоненты, содержащие природные тонкодисперсные бентонитово-монтмориллонитовые минералы, природный тонкофракционный диоксид кремния, полиакрилат натрия или полимер акриловый водопоглощающий серии АК и анионный полиакриламид молекулярной массой не менее 15 млн при следующем соотношении компонентов, мас.%:
природные тонкодисперсные бентонитово-
монтмориллонитовые минералы
10-99
природный тонкофракционный диоксид кремния
0-90
полиакрилат натрия или полимер акриловый
водопоглощающий серии АК
0,1-50
анионный полиакриламид
0-30
и инъектирование осуществляют под давлением 0,1-2 МПа с помощью насосного оборудования, имеющего возможность взаимодействия с камерой смешения, сообщенной с емкостью сухого гидроизоляционного состава и емкостью с водой и предназначенной для получения гидроизоляционной вязкоупругой смеси, инъектирование которой в шпуры осуществляют при первичном давлении не более 0,1 МПа с последующим наращиванием давления до достижения 2 МПа, после чего в гидроизолируемом массиве образуется зона с изолированным участком толщиной не меньше 5-10 см, а время, необходимое для активации, составляет 20-30 минут.
2. Способ гидравлического инъектирования гидроизоляционного состава при проведении работ по внутригрунтовой защите строительных объектов, включающий предварительное бурение шпуров в гидроизолируемом массиве и инъектирование в них гидроизоляционного состава под давлением, отличающийся тем, что для инъектирования используют гидроизоляционный состав, включающий сухие компоненты, содержащие природные тонкодисперсные бентонитово-монтмориллонитовые минералы, природный тонкофракционный диоксид кремния, полиакрилат натрия или полимер акриловый водопоглощающий серии АК и анионный полиакриламид молекулярной массой не менее 15 млн, а также структурообразователь при следующем соотношении компонентов, мас.%:
природные тонкодисперсные бентонитово-
монтмориллонитовые минералы
10-99
природный тонкофракционный диоксид кремния
0-90
полиакрилат натрия или полимер акриловый
водопоглощающий серии АК
0,1-50
анионный полиакриламид
0-30
структурообразователь
0-70,
и инъектирование осуществляют под давлением 0,1-2 МПа с помощью насосного оборудования, имеющего возможность взаимодействия с камерой смешения, сообщенной с емкостью сухого гидроизоляционного состава и емкостью со структурообразователем и предназначенной для получения гидроизоляционной пластичной структурной смеси, инъектирование которой в шпуры осуществляют при первичном давлении не более 0,1 МПа с последующим наращиванием давления до достижения 2 МПа, после чего в гидроизолируемом массиве образуется водонепроницаемый экран с высокими прочностными свойствами, а время для активации снижается и составляет 1-10 минут.
3. Способ гидравлического инъектирования по п. 2, отличающийся тем, что в качестве структурообразователя используют триглицериды жирных кислот (с примесями свободных жирных кислот, восков и др.).
4. Способ гидравлического инъектирования по п. 3, отличающийся тем, что время, необходимое для активации, составляет 1-2 минуты.
5. Способ гидравлического инъектирования по п. 2, отличающийся тем, что в качестве структурообразователя используют многоатомные спирты.
6. Способ гидравлического инъектирования по п. 5, отличающийся тем, что время, необходимое для активации, составляет 5-10 минут.